(57)【特許請求の範囲】
【請求項１】
生分解性を有する二種類の脂肪族ポリエステル樹脂、又は、生分解性を有する二種類の芳香族ポリエステル樹脂、もしくは、生分解性を有する一種類の脂肪族ポリエステル樹脂及び生分解性を有する一種類の芳香族ポリエステル樹脂による二成分の樹脂と無機質充填材で構成され、その二成分の樹脂の成分組成比が４７．５／５０〜９５／３．５（重量％）であるとともに、無機質充填材が１．２５〜２０重量％であり、その二種類の樹脂成分及び無機質充填材の合計１００重量％に対し外割にて有機滑剤を３．０〜４．０重量％含有することを特徴とする生分解性養生フィルム。
【請求項２】
請求項１記載の配合割合の原料をインフレーション押出成形装置により、ブロー比２〜６倍の範囲で製膜した後、裁断することを特徴とする生分解性養生フィルムの製造方法。
【発明の詳細な説明】
【技術分野】
【０００１】
本発明は、生分解性養生フィルム及びその製造方法に関する。本発明の生分解性養生フィルムは、例えば建築現場等の壁、床などの表面に仮接着し、建設作業中にそれら表面を汚損から保護する目的で使用される。
【背景技術】
【０００２】
従来、建築現場では壁や床などの表面を汚損から保護するために、それらの表面を段ボール、ベニヤ板、熱可塑性樹脂フィルムで覆い、その縁部を粘着テープで止める方法が取られている。ところで、前記熱可塑性樹脂フィルムとしては、ほとんどの場合、経済性、作業性の点から一般用のポリオレフィン系樹脂、塩化ビニル樹脂、スチレン樹脂等の熱可塑性樹脂フィルムが使用され、養生フィルムと称せられている。また、建築物の基礎となり施工後に一部が地盤に埋め戻される基礎構造体の表面を保護する生分解性養生フィルムとして、施工後の撤去作業が行ない易いものが提案されている（特許文献１）。この養生フィルムは、基礎構造体の側面を地盤への埋め戻し領域を含めて覆うフィルム状のカバー部と、このカバー部の長さ方向に沿って配置され，基礎構造体に貼着する貼着部とを備え、カバー部のうち、少なくとも基礎構造体の地盤への埋め戻し領域に配置される箇所が分解性フィルムからなることを特徴としている。
【特許文献１】特開２００３−１０５７７６
【発明の開示】
【発明が解決しようとする課題】
【０００３】
ところで、養生フィルムとして上記のような一般用の熱可塑性樹脂フィルムを使用した場合、これら熱可塑性樹脂フィルムは、成形性は非常に良く、取扱も容易であるという利点を有する。しかし、養生フィルムとしては、以下のような問題点がある。
【０００４】
（１）養生フィルムとして使用後、取り外された場合、これら熱可塑性樹脂フィルムは自然界に放置されても分解することがない。従って、近年、分別・回収・再生等の方法で、これら熱可塑性廃材の削減とリサイクルヘの取り組みが包装、食品、建築分野等で行われ始めているものの、完全な問題解決に至っておらず、環境負荷要因となる。
【０００５】
（２）通常、養生フィルムは、フィルムの押出方向（以後ＭＤ方向と言う。）に巻き取られたロール状のものを巻き解きながら所要の長さになった場合にフィルムを横方向（以後ＴＤ方向と言う。）に切断し、壁や床などの表面を覆い、縁部を粘着テープで止める方法で施工される。しかし、前述した一般用の熱可塑性樹脂フィルムは、樹脂特性の影響でＴＤ方向に手で裂いた際、抵抗感を受け易く強度が大きい印象を受け、手では裂け難さを感じ、カッターナイフ等の切断用冶具を用いてＴＤ方向に切断しなければならない印象を受け易い。
【０００６】
（３）養生フィルムの取り外しを行う場合、厚手でシート表面が剥がし難い前記一般用熱可塑性樹脂フィルムを使用した場合、縁部を止めた粘着テープを引き剥がすのに苦労を要する。  
（４）養生フィルム施工全般に関係する事項として、熱可塑性樹脂フィルム製養生フィルムの場合、フィルム同士、あるいは、フィルムと施工対象物である床や壁などが付着し易く、施工がし難い。
【０００７】
本発明は、上記した一般用熱可塑性樹脂フィルム製の養生フィルムの（１）〜（４）の問題点を克服し、生分解性であり、施工時にＴＤ方向に引き裂き易く、取り外し時に縁部に貼り付けられる粘着テープを引き剥がし易く、且つ、フィルム同士、あるいは、フィルムと施工対象物である床や壁等に付着することのない生分解性養生フィルム及びその製造方法を提供するものである。
【課題を解決するための手段】
【０００８】
（１）本発明の生分解性養生フィルムは、生分解性を有する二種類の脂肪族ポリエステル樹脂、又は、生分解性を有する二種類の芳香族ポリエステル樹脂、もしくは、生分解性を有する一種類の脂肪族ポリエステル樹脂及び生分解性を有する一種類の芳香族ポリエステル樹脂による二成分の樹脂と無機質充填材で構成され、その二成分の樹脂の成分組成比が４７．５／５０〜９５／３．５（重量％）であるとともに、無機質充填材が１．２５〜２０重量％であり、その二種類の樹脂成分及び無機質充填材の合計１００重量％に対し外割にて有機滑剤を３．０〜４．０重量％含有することを特徴とする。
【０００９】
（２）本発明の生分解性養生フィルムの製造方法は、上記（１）記載の配合割合の原料をインフレーション押出成形装置により、ブロー比２〜６倍の範囲で製膜した後、裁断することを特徴とする。
【発明の効果】
【００１０】
本発明によれば、生分解性であり、施工時にＴＤ方向に引き裂き易く、取り外し時に縁部に貼り付けられる粘着テープを引き剥がし易く、且つ、フィルム同士、あるいは、フィルムと施工対象物である床や壁等に付着することのない生分解性養生フィルムあるいは生分解性包装、梱包用養生フィルムその製造方法を提供できる。
【発明を実施するための最良の形態】
【００１１】
以下、本発明について更に詳しく説明する。  
本発明の養生フィルムの製造に使用可能な生分解性樹脂としては、例えば脂肪族ポリエステル、芳香族ポリエステルが挙げられる。更に詳述すると、前記脂肪族ポリエステルとしては、微生物が生産する熱可塑性樹脂であるポリヒドロキシアルカネート類、化学的に合成された熱可塑性樹脂とに分類され、限定するものではないが、以下に挙げる代表的なモノマー成分の単独重合体、もしくは共重合体が挙げられ好適に使用可能である。
【００１２】
（微生物生産タイプ）  
単独重合体としては、例えば３−ヒドロキシプロピネート、３−ヒドロキシブチレート、４−ヒドロキシブチレート、３−ヒドロキンバリレート、５−ヒドロキシバリレート、３−ヒドロキシカプロレート、３−ヒドロキシヘブタノエートをモノマーとするものが挙げられる。共重合体としては、例えばポリ（ヒドロキシブチレート）と炭素数３〜１２のその他のヒドロキシアルカノエートとの共重合体が挙げられる、具体的には、例えば下記のものが挙げられる。
【００１３】
〔３−ヒドロキシブチレート〕−〔３−ヒドロキシプロピネート〕コポリマー、〔３−ヒドロキシブチレート〕−〔３−ヒドロキシプロピネート〕−〔４−ヒドロキシブチレート〕コポリマー、〔３−ヒドロキシブチレート〕−〔３−ヒドロキシバリレート〕−〔３−ヒドロキシヘキサノエート〕−〔３−ヒドロキシヘブタノエート〕コポリマー、〔３−ヒドロキシブチレート〕−〔３−ヒドロキシバリレート〕−〔３−ヒドロキシヘキサノエート〕−〔３−ヒドロキシヘブタノエート〕−〔３−ヒドロキシオクタノエート〕コポリマー、〔３−ヒドロキシブチレート〕−〔３−ヒドロキシバリレート〕−〔３−ヒドロキシヘブタノエート〕−〔３−ヒドロキシオクタノエート〕コポリマー、〔３−ヒドロキシブチレート〕−〔３−ヒドロキシバリレート〕−〔３−ヒドロキシヘキサノエート〕−〔３−ヒドロキシヘブタノエート〕−〔３−ヒドロキシオクタノエート〕−〔３−ヒドロキシノナノエート〕−〔３−ヒドロキシデカノエート〕−〔３−ヒドロキシウンデカノエート〕−〔３−ヒドロキシウラレート〕コポリマー、〔３−ヒドロキシブチレート〕−〔４−ヒドロキシブチレート〕コポリマー。
【００１４】
（化学合成タイプ）  
ε−カプロラクトン、ラクチド酸、エチレンサクシネート、ブチレンアジペート、ブチレンサクシネート。  
前記芳香族ポリエステルとしては、これも限定するものではないが、例えばポリ〔エチレンテレフタレート／サクシネート〕、ポリ〔ブチレンアジペート／テレフタレート〕、ポリ〔テトラメチレンアジペート／テレフタレート〕が挙げられる。
【００１５】
また、前述した代表的なモノマー成分の単独重合体又は共重合体の一部は、次の商品名で市販されている。  
（単独共重合体）  
ポリブチレンサクシネート（商品名：ビオノーレ、昭和高分子（株）製）、ポリカプロラクトン（商品名：セルグリーン、ダイセル化学工業（株）製）、ポリ乳酸（商品名：レイシア、三井化学（株）製）、ポリ乳酸（商品名：Ｕ’ｚ、トヨタ自動車（株）製）、ポリ乳酸（商品名：ネイチャーワークス、カーギル社製）。
【００１６】
（共重合体）  
ポリ（ブチレンサクシネート／アジペート）（商品名：ビオノーレ、昭和高分子（株）製）、ポリ（カプロラクトン／ブチレンサクシネート）（商品名：セルグリーン、ダイセル化学工業（株）製）、ポリ（エチレンテレフタレート／サクシネート）（商品名：バイオマックス、デュポン（株）製）、ポリ（ブチレンアジペート／テレフタレート）（商品名：エコフレックス、ＢＡＳＡ社）。
【００１７】
本発明の生分解性養生フィルムは、前記生分解性を有する脂肪族ポリエステル及び芳香族ポリエステルの中から任意の二種類を選択し、その配合比（重量％）が６０／４０〜９０／１０の範囲で、その二成分の合計が１００重量部になるように構成してＴＤ方向の引き裂き性が良好なシートを実現し、更に、無機充填材、有機滑剤等を配合し養生フィルムに良好な取扱い性、施工性、及び成形性を付与するところに特徴があり、二成分のポリエステル樹脂のうち片方の成分が４０％を超える（片方が６０％未満になる）と各々の成分樹脂が互いに反発し、相溶性が悪くなり、機械的特性の不安定なシートが得られる結果となる。又、片方の成分が９０％を超える（片方が１０％未満になる）と二成分中の片方の特性が強く現れ、ＭＤ方向の結晶化が顕著なものとなり、ＭＤ方向の特性が長じたシートが得られるので好ましくない。
【００１８】
養生フィルムとして良好な取り扱い性、施工性、及び成形性を付与する無機質充填材としては、限定するものではないが、例えばタルク、シリカ、炭酸カルシウム、炭酸マグネシウム、カオリン、マイカ、酸化チタン、酸化アルミニウム、ゼオライト、クレー、ガラスビーズ、フィラー等、従来のフィルム成形の際に一般的に使用されるものが本発明にも使用可能である。なお、これら無機質充填材は、単独で使用しても２種類以上併用してもよい。
【００１９】
前記無機質充填材の配合比は、生分解性を有する主成分１００重量部に対して内割にて１〜２０重量部含有させた方が望ましい。ここで、１重量部未満であると、フィルム同士のブロッキングが生じ易くフィルム成形後の開口性が低下し、取り扱い性の悪いものとなる。また、２０重量部を超えると、フィルム成形後にプリードアウトが発生し透明性が大幅に低下する。
【００２０】
また、養生フィルムを使用後に取り外す際の有用な性質である，縁部に取り付けた粘着テープを容易に引き剥がすことが可能な性質を付与する手段としては、前記無機質充填剤を添加することでもある等の効果は得られるが、有機滑剤を使用することで更なる効果が得られる。
【００２１】
本発明に使用可能な有機滑剤としては、例えば高級脂肪族系アルコール、高級脂肪酸系、脂肪族炭化水素系、脂肪族エステル系が挙げられる。これら有機滑剤は、単独で使用しても２種類以上併用してもよい。前記有機滑剤の配合比は、生分解性を有する主成分１００重量部に対して外割にて０．５〜４．０重量部であることが望ましい。ここで、有機滑剤の添加量が増えれば増えるほどフィルム表面が滑り易くなり、テープ剥離性は向上する傾向にはある。しかし、４．０重量部を越えた場合、フィルム原反の巻取りの際にフィルム同士が滑り過ぎて巻ズレが生じ、安定な巻取り形態を得ることができなくなる。逆に、０．５重量部未満の場合、フィルム同士の滑りが殆どなく、フィルム成形時の巻きジワが発生し、本発明の特徴でもある粘着テープの剥離性も得られない結果となる。
【００２２】
前記無機充填材あるいは有機滑剤、もしくは両方を加えることにより、フィルムの静電特性（体積抵抗率、表面抵抗率）が無添加の場合に比べて小さくなり、養生フィルムとして使用される場合の有用な特性である、フィルム同士、あるいは、フィルムと施工対象物である床や壁等に付着することのないという性質を付与することができることも確認している。
【００２３】
本発明において、本発明を実施し、本発明に係る生分解性養生フィルムを得るためには、前記配合比の材料を使用し、インフレーション押出成形装置を用いてブロー比２〜６倍の範囲で製膜した後、所定の大きさに裁断することが必要である。それによって、ＴＤ方向に裂くことが容易な養生フィルムとなる。加えて、当然のことながら、良好な養生フィルムとするためには、前記ブロー比はもちろんであるが、成形温度、引取速度、押出量等の他の成膜条件も適切に選定しなければならない。ブロー比以外は限定するものではないが、以下に適切な製膜条件の一例を詳述する。
【００２４】
先ず、インフレーション押出成形法とは、溶融した樹脂をリングダイから円筒状に押出して溶融膜とし、この円筒状の溶融膜内に一定量の空気を吹込んで所定のサイズに加圧して冷却させ、円筒状のフィルムを連続的に得る方法である。この方法の主な特徴は、フィルムが円筒状で得られるので、そのまま二次加工機でヒートシールして同時に切断することにより、容易に袋を得ることができる点と、円筒状のフィルムの両端部を切り開いて２枚のフィルムを製造できる点にある。本発明を検討するに当たり、以下に述べる実施例も含めて限定するものではないが、下記仕様のインフレーション押出成形装置を使用した。
【００２５】
低密度ポリエチレン（ＬＤＰＥ）用成形機  
スクリュー直径：５０ｍｍφ（フルフラット形状）  
環状ダイ寸法：５０ｍｍφ
以下、個別に成形条件について詳述する。  
（ブロー比）  
インフレーション成形は、環状ダイより押出されたフィルムを、ダイリップの口径よりも数倍の口径を有する円筒状に膨らませる。これをブロー比と言い、次の式で表される。  
ブロー比（倍）＝フィルム直径（ｍｍ）／ダイリップロ径（ｍｍ）
本発明に係るＴＤ方向に裂け易く、使用に耐えうるＴＤ方向の引裂き強度を有するフィルムを得るためには、ブロー比を２〜６倍の範囲で制御して成形するのが好ましく、より好ましくは、２．５〜４．５倍に制御する方がよい。ここで、ブロー比が２倍未満であると、ＭＤ方向への配向が長じてＭＤ方向の強度は向上するものの、同方向に引き裂かれ易くなり、耐衝撃性も低下する。ブロー比が６倍を超えると、ＴＤ方向の配向が長じて、本発明のＴＤ方向に裂け易いフィルムを得ることはできるが、使用に耐え得る強度と衝撃性を得ることができない。
【００２６】
（成形温度）  
押出機成形温度は、１５０〜２３０℃の範囲に制御するのが望ましい。ここで、温度２３０℃を超えて押出だすと、樹脂が熱分解あるいは加水分解を促進し、樹脂が水飴状態で押出されて製膜ができない状態となる。一方、温度１５０℃未満では、樹脂がまだ完全に溶融されず、押出時の樹脂の流れが悪く、押出負荷が高くなりすぎてスクリューを損傷する結果となる。
【００２７】
（引取り速度、冷却風量、押出量等）  
溶融樹脂の吐出口となる環状ダイのリップギャップ幅は、１．０〜３．０ｍｍの範囲で成形は可能であるが、フィルム表面の状態や成形安定性を考慮すると１．５〜２．５ｍｍの幅で成形を行うことが望ましい。  
安定な成形を行うためには、引取り速度、冷却風量及び押出量は、製造の際に設置した環状ダイのリップギャップ幅、製造するフィルム厚みに応じて、成形の際のフロストライン（＝樹脂の固化位置）が環状ダイから１００〜２００ｍｍの位置になるように調整すべきである。
【００２８】
次に、以下に実施例及び参考例で、本発明を詳述する。  
（参考例１）  
脂肪族ポリエステル系樹脂（商品名：Bionolle  #1001、昭和高分子（株）製）例えばポリブチレンサクシネート（以後ＰＢＳと呼ぶ）７０重量部、及び予めタルクフィラーが２５重量％含まれている脂肪族ポリエステル系樹脂（商品名：Bionolle  3001F25、昭和高分子（株）製）例えばポリ［ブチレンサクシネート／アジペート］（以後ＰＢＳＡと呼ぶ）３０重量部を混合し、インフレーション成形機を用いてブロー比１．８倍、厚み１０μｍのフィルムを製膜した後、適当な大きさに裁断して生分解性養生フィルムを作製した。この時の成形温度は１５０〜２００℃、室内温度は２５℃で一定に保持した。なお、上記ＰＢＳとＰＢＳＡとの組成比（重量％）は、ＰＢＳ：ＰＢＳＡ＝７０：｛３０−（３０／４）｝＝７０：２２．５である。
【００２９】
（実施例２）  
脂肪族ポリエステル系樹脂（商品名：Bionolle  #1001、昭和高分子（株）製）例えばＰＢＳ７０重量部、及び予めタルクフィラーが２５重量％含まれている脂肪族ポリエステル系樹脂（商品名：Bionolle  3001F25、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００３０】
（実施例３）  
脂肪族ポリエステル系樹脂（商品名：Bionolle  #1001、昭和高分子（株）製）例えばＰＢＳ７０重量部、及び予めタルクフィラーが２５重量％含まれている脂肪族ポリエステル系樹脂（商品名：Bionolle  3001F25、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比６．５倍、厚み１０μｍ厚みのフィルムを製膜した後、適当な大きさに裁断して生分解性養生フィルムを作製した。この時の成形温度は１５０〜２００℃、室内温度は２５℃で一定に保持した。
【００３１】
（実施例４）  
脂肪族ポリエステル系樹脂（商品名：Bionolle  #1001、昭和高分子（株）製）例えばＰＢＳ５０重量部、及び予めタルクフィラーが２５重量％含まれている脂肪族ポリエステル系樹脂（商品名：Bionolle  3001F25、昭和高分子（株）製）例えばＰＢＳＡ５０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００３２】
（実施例５）  
脂肪族ポリエステル系樹脂（商品名：Bionolle  #1001、昭和高分子（株）製）例えばＰＢＳ９５重量部、予めタルクフィラーが２５重量％含まれている脂肪族ポリエステル系樹脂（商品名：Bionolle  3001F25、昭和高分子（株）製）例えばＰＢＳＡ５重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００３３】
（参考例２）  
脂肪族ポリエステル系樹脂（商品名：Bionolle  #1001、昭和高分子（株）製例えばＰＢＳ１５重量部、予めタルクフィラーが２５重量％含まれている脂肪族ポリエステル系樹脂（商品名：Bionolle  3001F25、昭和高分子（株）製、樹脂組成；ＰＢＳＡ）８５重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍の１０μｍ厚みのフィルムを製膜した後、適当な大きさに裁断して生分解性養生フィルムを作製した。この時の成形温度は１５０〜２００℃、室内温度は２５℃で一定に保持した。
【００３４】
（参考例３）  
脂肪族ポリエステル系樹脂（商品名：Bionolle  #1001、昭和高分子（株）製）例えばＰＢＳ８５重量部、脂肪族ポリエステル系樹脂（商品名：Bionolle  #3001、昭和高分子（株）製）例えばＰＢＳＡ１２重量部、予めタルクフィラーが２５重量％含まれている脂肪族ポリエステル系樹脂（商品名：Bionolle  3001F25、昭和高分子（株）製）例えばＰＢＳＡ３重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００３５】
（参考例４）  
脂肪族ポリエステル系樹脂（商品名：Bionolle  #1001、昭和高分子（株）製）例えばＰＢＳ７０重量部、予めタルクフィラーが２５重量％含まれている脂肪族ポリエステル系樹脂（商品名：Bionolle  3001F25、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ１０重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度２５℃で一定に保持した。
【００３６】
（参考例５）  
脂肪族ポリエステル系樹脂（商品名：Bionolle  #1001、昭和高分子（株）製）例えばＰＢＳ７０重量部、予めタルクフィラーが２５重量％含まれている脂肪族ポリエステル系樹脂（商品名：Bionolle  3001F25、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ０．２５重量部を混合し、インフレーション成形機を用いてブロー比２．５倍、厚み１０μｍフィルムを製膜した後、適当な大きさに裁断して生分解性養生フィルムを作製した。この時の成形温度は１５０〜２００℃、室内温度２５℃で一定に保持した。
【００３７】
（参考例６）  
脂肪族ポリエステル系樹脂（商品名：Bionolle  #1001、昭和高分子（株）製）例えばＰＢＳ７０重量部、予め炭酸カルシウムが３重量％含まれている脂肪族ポリエステル系樹脂（商品名：Bionolle  #3001V30V、昭和高分子（株）製）例えばＰＢＳＡ３０重量部を混合し、インフレーション成形機を用いてブロー比１．８倍、厚み１０μｍフィルムを製膜した後、適当な大きさに裁断して生分解性養生フィルムを作製した。この時の成形温度は１５０〜２００℃、室内温度は２５℃で一定に保持した。
【００３８】
（実施例１１）  
脂肪族ポリエステル系樹脂（商品名：Bionolle  #1001、昭和高分子（株）製）例えばＰＢＳ７０重量部、予め炭酸カルシウムが３０重量％含まれている脂肪族ポリエステル系樹脂（商品名：Bionolle  #3001V30V、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μのフィルムを製膜した後、適当な大きさに裁断して生分解性養生フィルムを作製した。この時の成形温度は１５０〜２００℃、室内温度は２５℃で一定に保持した。
【００３９】
（実施例１２）  
脂肪族ポリエステル系樹脂（商品名：Bionolle  #1001、昭和高分子（株）製）例えばＰＢＳ７０重量部、予め炭酸カルシウムが３０重量％含まれている脂肪族ポリエステル系樹脂（商品名：Bionolle  #3001V30V、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比６．５倍、厚み１０μｍのフィルムを製膜した後、適当な大きさに裁断して生分解性養生フィルムを作製した。この時の成形温度は１５０〜２００℃、室内温度は２５℃で一定に保持した。
【００４０】
（実施例１３）  
脂肪族ポリエステル系樹脂（商品名：Bionolle  #1001、昭和高分子（株）製）例えばＰＢＳ５０重量部、予め炭酸カルシウムが３０重量％含まれている脂肪族ポリエステル系樹脂（商品名：Bionolle  #3001V30V、昭和高分子（株）製）例えばＰＢＳＡ５０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００４１】
（実施例１４）  
脂肪族ポリエステル系樹脂（商品名：Bionolle  #1001、昭和高分子（株）製）例えばＰＢＳ９５重量部、予め炭酸カルシウムが３０重量％含まれている脂肪族ポリエステル系樹脂（商品名：Bionolle  #3001V30V、昭和高分子（株）製）例えばＰＢＳＡ５重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍ厚みのフィルムを製膜した後、適当な大きさに裁断して生分解性養生フィルムを作製した。この時の成形温度は１５０〜２００℃、室内温度は２５℃で一定に保持した。
【００４２】
（参考例７）  
脂肪族ポリエステル系樹脂（商品名：Bionolle  #1001、昭和高分子（株）製）例えばＰＢＳ１０重量部、予め炭酸カルシウムが３重量％含まれている脂肪族ポリエステル系樹脂（商品名：Bionolle  #3001V30V、昭和高分子（株）製）例えばＰＢＳＡ９０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００４３】
（参考例８）  
脂肪族ポリエステル系樹脂（商品名：Bionolle  #1001、昭和高分子（株）製）例えばＰＢＳ８５重量部、脂肪族ポリエステル系樹脂（商品名：Bionolle  #3001、昭和高分子（株）製）例えばＰＢＳＡ１２重量部、予め炭酸カルシウムが３０重量％含まれている脂肪族ポリエステル系樹脂（商品名：Bionolle  #3001V30V、昭和高分子（株）製）例えばＰＢＳＡ３重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍ厚みのフィルムを製膜した後、適当な大きさに裁断して生分解性養生フィルムを作製した。この時の押出温度は１５０〜２００℃、室内温度は２５℃で一定に保持した。
【００４４】
（参考例９）  
脂肪族ポリエステル系樹脂（商品名：Bionolle  #1001、昭和高分子（株）製）例えばＰＢＳ７０重量部、予め炭酸カルシウムが３０重量％含まれている脂肪族ポリエステル系樹脂（商品名：Bionolle  #3001V30V、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ１０重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００４５】
（参考例１０）  
脂肪族ポリエステル系樹脂（商品名：Bionolle  #1001、昭和高分子（株）製）例えばＰＢＳ７０重量部、予め炭酸カルシウムが３０重量％含まれている脂肪族ポリエステル系樹脂（商品名：Bionolle  #3001V30V、昭和高分子（株）製）例えばＰＢＳＡ３０重量部を混合し、全樹脂量に対して脂肪族エステル系のワックスを含有させたスリップ剤（商品名：Bionolle  #3010MB、昭和高分子（株）製）例えばＰＢＳＡ０．２５重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００４６】
（参考例１１）  
脂肪族ポリエステル系樹脂（商品名：Bionolle  #3001、昭和高分子（株）製）例えばＰＢＳＡ８０重量部、脂肪族ポリエステル系樹脂（商品名：LACEA H-280、三井化学（株）製例えばポリ乳酸（以後ＰＬＡと呼ぶ））１０重量部、予めタルクフィラーが２５重量％含まれている脂肪族ポリエステル系樹脂（商品名：Bionolle  #3001F25、昭和高分子（株）製）例えばＰＢＳＡ１０重量部を混合し、インフレーション成形機を用いてブロー比１．８倍、厚み１０μｍのフィルムを製膜した後、適当な大きさに裁断して生分解性養生フィルムを作製した。この時の成形温度は１５０〜２００℃、室内温度は２５℃で一定に保持した。
【００４７】
（実施例２０）  
脂肪族ポリエステル系樹脂（商品名：Bionolle  #3001、昭和高分子（株）製）例えばＰＢＳＡ８０重量部、脂肪族ポリエステル系樹脂（商品名：LACEA H-280、三井化学（株）製）例えばＰＬＡ１０重量部、予めタルクフィラーが２５重量％含まれている脂肪族ポリエステル系樹脂（商品名：Bionolle  #3001F25、昭和高分子（株）製）例えばＰＢＳＡ１０重量部を混合し、全樹脂量に対して脂肪族ポリエステル系ワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍ厚みのフィルムを製膜した後、適当な大きさに裁断して生分解性養生フィルムを作製した。この時の成形温度は1５０〜２００℃、室内温度は２５℃で一定に保持した。
【００４８】
（実施例２１）  
脂肪族ポリエステル系樹脂（商品名：Bionolle  #3001、昭和高分子（株）製）例えばＰＢＳＡ８０重量部、脂肪族ポリエステル系樹脂（商品名：LACEA H-280、三井化学（株）製）例えばＰＬＡ１０重量部、予めタルクフィラーが２５重量％含まれている脂肪族ポリエステル系樹脂（商品名：Bionolle  #3001F25、昭和高分子（株）製）例えばＰＢＳＡ１０重量部を混合し、全樹脂量に対して脂肪族ポリエステル系ワックスを含有させたスリップ剤（商品名：Bionolle  #3010MB、昭和高分子（株）製）例えばＰＢＳＡ３重量部を混合し、インフレーション成形機を用いてブロー比６．５倍、厚み１０μｍ厚みのフィルムを製膜した後、適当な大きさに裁断して生分解性養生フィルムを作製した。この時の成形温度は１５０〜２００℃、室内温度は２５℃で一定に保持した。
【００４９】
（実施例２２）  
脂肪族ポリエステル系樹脂（商品名：Bionolle  #3001、昭和高分子（株）製）例えばＰＢＳＡ４０重量部、脂肪族ポリエステル系樹脂（商品名：LACEA H-280、三井化学（株）製）例えばＰＬＡ５０重量部、予めタルクフィラーが２５重量％含まれている脂肪族ポリエステル系樹脂（商品名：Bionolle  #3001F25、昭和高分子（株）製）例えばＰＢＳＡ１０重量部を混合し、全樹脂量に対して脂肪族ポリエステル系ワックスを含有させたスリップ剤（商品名：Bionolle  #3010MB、昭和高分子（株）製）例えばＰＢＳＡ３重量部を混合し、インフレーション成形機を用いてブロー比２．５倍の１０μｍ厚みのフィルムを製膜した後、適当な大きさに裁断して生分解性養生フィルムを作製した。この時の成形温度は１５０〜２００℃、室内温度は２５℃で一定に保持した。
【００５０】
（実施例２３）  
脂肪族ポリエステル系樹脂（商品名：Bionolle  #3001、昭和高分子（株）製）例えばＰＢＳＡ８５重量部、脂肪族ポリエステル系樹脂（商品名：LACEA H-280、三井化学（株）製）例えばＰＬＡ５重量部、予めタルクフィラーが２５重量％含まれている脂肪族ポリエステル系樹脂（商品名：Bionolle  #3001F25、昭和高分子（株）製）例えばＰＢＳＡ１０重量部を混合し、全樹脂量に対して脂肪族ポリエステル系ワックスを含有させたスリップ剤（商品名：Bionolle  #3010MB、昭和高分子（株）製）例えばＰＢＳＡ３重量部を混合し、インフレーション成形機を用いてブロー比２．５、厚み１０μｍのフィルムを製膜した後、適当な大きさに裁断して生分解性養生フィルムを作製した。この時の成形温度は１５０〜２００℃、室内温度は２５℃で一定に保持した。
【００５１】
（参考例１２）  
脂肪族ポリエステル系樹脂（商品名：LACEA H-280、三井化学（株）製）例えばＰＬＡ１０重量部、予めタルクフィラーが２５重量％含まれている脂肪族ポリエステ係樹脂（商品名：Bionolle  #3001F25、昭和高分子（株）製）例えばＰＢＳＡ９０重量部を混合し、全樹脂量に対して脂肪族ポリエステル系ワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００５２】
（参考例１３）  
脂肪族ポリエステル系樹脂（商品名：Bionolle  #3001、昭和高分子（株）製）例えばＰＢＳＡ９２重量部、脂肪族ポリエステル系樹脂（商品名：LACEA H-280、三井化学（株）製）例えばＰＬＡ５重量部、予めタルクフィラーが２５重量％含まれている脂肪族ポリエステル系樹脂（商品名：Bionolle  #3001F25、昭和高分子（株）製、樹脂組成；ＰＢＳＡ）３重量部を混合し、全樹脂量に対して脂肪族ポリエステル系ワックスを含有させたスリップ剤（商品名：Bionolle  #3010MB、昭和高分子（株）製例えばＰＢＳＡ）３重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００５３】
（参考例１４）  
脂肪族ポリエステル系樹脂（商品名：Bionolle  #3001、昭和高分子（株）製）例えばＰＢＳＡ８０重量部、脂肪族ポリエステル系樹脂（商品名：LACEA H-280、三井化学（株）製）例えばＰＬＡ１０重量部、予めタルクフィラーが２５重量％含まれている脂肪族ポリエステル系樹脂（商品名：Bionolle  #3001F25、昭和高分子（株）製）例えばＰＢＳＡ１０重量部を混合し、全樹脂量に対して脂肪族ポリエステル系ワックスを含有させたスリップ剤（商品名：Bionolle  #3010MB、昭和高分子（株）製）例えばＰＢＳＡ１０重量部を混合し、インフレーション成形機を用いてブロー比２．５倍、厚み１０μｍのフィルムを製膜した後、適当な大きさに裁断して生分解性養生フィルムを作製した。この時の成形温度は１５０〜２００℃、室内温度は２５℃で一定に保持した。
【００５４】
（参考例１５）  
脂肪族ポリエステル系樹脂（商品名：Bionolle  #3001、昭和高分子（株）製）例えばＰＢＳＡ８０重量部、脂肪族ポリエステル系樹脂（商品名：LACEA H-280、三井化学（株）製）例えばＰＬＡ１０重量部、予めタルクフィラーが２５重量％含まれている脂肪族ポリエステル系樹脂（商品名：Bionolle  #3001F25、昭和高分子（株）製）例えばＰＢＳＡ１０重量部を混合し、全樹脂量に対して脂肪族ポリエステル系ワックスを含有させたスリップ剤（商品名：Bionolle  #3010MB、昭和高分子（株）製）例えばＰＢＳＡ０．２５重量部混合し、インフレーション成形機を用いてブロー比２．５倍、厚み１０μｍのフィルムを作製した。この時の成形温度は１５０〜２００℃、室内温度は２５℃で一定に保持した。
【００５５】
（参考例１６）  
脂肪族ポリエステル系樹脂（商品名：Bionolle  #3001、昭和高分子（株）製）例えばＰＢＳＡ７５重量部、芳香族系ポリエステル樹脂（商品名：Biomax、デュポン（株）製）例えばポリ［エチレンテレフタレート／サクシネート］（以後ＰＥＴＳと呼ぶ））１０重量部、予めタルクが２５重量％含まれている脂肪族ポリエステル系樹脂（商品名：Bionolle  3001F25、昭和高分子（株）製）例えばＰＢＳＡ）１５重量部を混合し、インフレーション成形機を用いてブロー比１．８倍、厚み１０μｍのフィルムを作製した。この時の成形温度は１８０〜２２０℃、室内温度は２５℃で一定に保持した。
【００５６】
（実施例２９）  
脂肪族ポリエステル系樹脂（商品名：Bionolle  #3001、昭和高分子（株）製）例えばＰＢＳＡ７５重量部、芳香族系ポリエステル樹脂（商品名：Biomax、デュポン（株）製）例えばＰＥＴＳ１０重量部、予めタルクが２５重量％含まれている脂肪族ポリエステル系樹脂（商品名：Bionolle  3001F25、昭和高分子（株）製）例えばＰＢＳＡ１５重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００５７】
（実施例３０）  
脂肪族ポリエステル系樹脂（商品名：Bionolle  #3001、昭和高分子（株）製）例えばＰＢＳＡ７５重量部、芳香族系ポリエステル樹脂（商品名：Biomax、デュポン（株）製）例えばＰＥＴＳ１０重量部、予めタルクが２５重量％含まれている脂肪族ポリエステル系樹脂（商品名：Bionolle  3001F25、昭和高分子（株）製）例えばＰＢＳＡ１５重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比６．５倍、厚み１０μｍのフィルムを製膜した後、適当な大きさに裁断して生分解性養生フィルムを製作した。この時の成形温度は１８０〜２２０℃、室内温度は２５℃で一定に保持した。
【００５８】
（実施例３１）  
脂肪族ポリエステル系樹脂（商品名：Bionolle  #3001、昭和高分子（株）製）例えばＰＢＳＡ５０重量部、芳香族系ポリエステル樹脂（商品名：Biomax、デュポン（株）製）例えばＰＥＴＳ４０重量部、予めタルクが２５重量％含まれている脂肪族ポリエステル系樹脂（商品名：Bionolle  3001F25、昭和高分子（株）製）例えばＰＢＳＡ１０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００５９】
（実施例３２）  
脂肪族ポリエステル系樹脂（商品名：Bionolle  #3001、昭和高分子（株）製）例えばＰＢＳＡ８５重量部、芳香族系ポリエステル樹脂（商品名：Biomax、デュポン（株）製）例えばＰＥＴＳ５重量部、予めタルクが２５重量％含まれている脂肪族ポリエステル系樹脂（商品名：Bionolle  3001F25、昭和高分子（株）製）例えばＰＢＳＡ１０重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００６０】
（参考例１７）  
芳香族系ポリエステル樹脂（商品名：Biomax、デュポン（株）製、樹脂組成；ＰＥＴＳ）１５重量部、予めタルクが２５重量％含まれている芳香族脂肪族ポリエステル系樹脂（商品名：Bionolle  3001F25、昭和高分子（株）製、樹脂組成；ＰＢＳＡ）８５重量部を混合し、全樹脂量に対して脂肪族エステル系のワックスを含有させたスリップ剤（商品名：Bionolle  #3010MB、昭和高分子（株）製、樹脂組成；ＰＢＳＡ）３重量部を混合し、インフレーション成形機を用いてブロー比２．５倍の１０μｍ厚みのフィルムを作製した。この時の成形温度は１８０〜２２０℃、室内温度は２５℃で一定に保持した。
【００６１】
（参考例１８）  
脂肪族ポリエステル系樹脂（商品名：Bionolle  #3001、昭和高分子（株）製）例えばＰＢＳＡ８２重量部、芳香族系ポリエステル樹脂（商品名：Biomax、デュポン（株）製）ＰＥＴＳ１５重量部、予めタルクが２５重量％含まれている脂肪族ポリエステル系樹脂（商品名：Bionolle  3001F25、昭和高分子（株）製）例えばＰＢＳＡ３重量部を混合し、全樹脂量に対して脂肪族エステル系のワックスを含有させたスリップ剤（商品名：Bionolle  #3010MB、昭和高分子（株）製）例えばＰＢＳＡ３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００６２】
（参考例１９）  
脂肪族ポリエステル系樹脂（商品名：Bionolle  #3001、昭和高分子（株）製）例えばＰＢＳＡ７５重量部、芳香族系ポリエステル樹脂（商品名：Biomax、デュポン（株）製）ＰＥＴＳ１０重量部、予めタルクが２５重量％含まれている脂肪族ポリエステル系樹脂（商品名：Bionolle  3001F25、昭和高分子（株）製）例えばＰＢＳＡ１５重量部を混合し、全樹脂量に対して脂肪族エステル系のワックスを含有させたスリップ剤（商品名：Bionolle  #3010MB、昭和高分子（株）製、樹脂組成；ＰＢＳＡ）１０重量部を混合し、インフレーション成形機を用いてブロー比２．５倍の１０μｍ厚みのフィルムを作製した。この時の成形温度は１８０〜２２０℃、室内温度は２５℃で一定に保持した。
【００６３】
（参考例２０）  
脂肪族ポリエステル系樹脂（商品名：Bionolle  #3001、昭和高分子（株）製）例えばＰＢＳＡ７５重量部、芳香族系ポリエステル樹脂（商品名：Biomax、デュポン（株）製）例えばＰＥＴＳ１０重量部、予めタルクが２５重量％含まれている脂肪族ポリエステル系樹脂（商品名：Bionolle  3001F25、昭和高分子（株）製）例えばＰＢＳＡ１５重量部を混合し、全樹脂量に対して脂肪族エステル系のワックスを含有させたスリップ剤（商品名：Bionolle  #3010MB、昭和高分子（株）製）例えばＰＢＳＡ０．２５重量部を混合し、インフレーション成形機を用いてブロー比２．５倍、厚み１００μｍのフィルムを製膜した後、適当な大きさに裁断して生分解性養生フィルムを作製した。この時の成形温度は８０〜２１０℃、室内温度は２５℃で一定に保持した。
【００６４】
（参考例２１）  
芳香族ポリエステル系樹脂（商品名：Biomax 4046、デュポン（株）製)例えばＰＥＴＳ８５重量部、芳香族系ポリエステル樹脂（商品名：Ecoflex、ＢＡＦＳ社製）例えばポリ［ブチレンアジペート／テレフタレート］（以後ＰＢＡＴと呼ぶ））１０重量部、タルク含有率６０％のEcoflexベースＡＢ剤５重量部を混合し、インフレーション成形機を用いてブロー比１．８倍、厚み１０μｍのフィルムを製膜した後、適当な大きさに裁断して生分解性養生フィルムを作製した。この時の成形温度は１８０〜２２０℃、室内温度は２５℃で一定に保持した。
【００６５】
（実施例３８）  
芳香族ポリエステル系樹脂（商品名：Biomax 4046、デュポン（株）製）例えばＰＥＴＳ８５重量部、芳香族系ポリエステル樹脂（商品名：Ecoflex、ＢＡＦＳ社製）例えばＰＢＡＴ１０重量部、タルク含有率６０％のEcoflexベースＡＢ剤５重量部を混合し、全樹脂量に対して脂肪族エステル系のワックスを含有したEcoflexベースＳＬ剤３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００６６】
（実施例３９）  
芳香族ポリエステル系樹脂（商品名：Biomax 4046、デュポン（株）製,例えばＰＥＴＳ８５重量部、芳香族系ポリエステル樹脂（商品名：Ecoflex、ＢＡＦＳ社製,例えばＰＢＡＴ１０重量部、タルク含有率６０％のEcoflexベースＡＢ剤５重量部を混合し、全樹脂量に対して脂肪族エステル系のワックスを含有したEcoflexベースＡＢ剤３重量部を混合し、インフレーション成形機を用いてブロー比６．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００６７】
（実施例４０）
芳香族ポリエステル系樹脂（商品名：Biomax 4046、デュポン（株）製）例えばＰＥＴＳ５５重量部、芳香族系ポリエステル樹脂（商品名：Ecoflex、ＢＡＦＳ社製）例えばＰＢＡＴ３５重量部、タルク含有率６０％のEcoflexベースＡＢ剤１０重量部を混合し、全樹脂量に対して脂肪族エステル系のワックスを含有したEcoflexベースＳＬ剤３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００６８】
（実施例４１）  
芳香族ポリエステル系樹脂（商品名：Biomax 4046、デュポン（株）製）例えばＰＥＴＳ９０重量部、芳香族系ポリエステル樹脂（商品名：Ecoflex、ＢＡＦＳ社製）例えばＰＢＡＴ５重量部、タルク含有率６０％のEcoflexベースＡＢ剤５重量部を混合し、全樹脂量に対して脂肪族エステル系のワックスを含有したEcoflexベースＳＬ剤３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００６９】
（参考例２２）  
芳香族ポリエステル系樹脂（商品名：Biomax 4046、デュポン（株）製）例えばＰＥＴＳ６０重量部、芳香族系ポリエステル樹脂（商品名：Ecoflex、ＢＡＦＳ社製）例えばＰＢＡＴ５重量部、タルク含有率６０％のEcoflexベースＡＢ剤３５重量部を混合し、全樹脂量に対して脂肪族エステル系のワックスを含有したEcoflexベースＳＬ剤３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００７０】
（参考例２３）  
芳香族ポリエステル系樹脂（商品名：Biomax 4046、デュポン（株）製）例えばＰＥＴＳ８５重量部、芳香族系ポリエステル樹脂（商品名：Ecoflex、ＢＡＦＳ社製）例えばＰＢＡＴ１４重量部、タルク含有率６０％のEcoflexベースＡＢ剤１重量部を混合し、全樹脂量に対して脂肪族エステル系のワックスを含有したEcoflexベースＳＬ剤３重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００７１】
（参考例２４）  
芳香族ポリエステル系樹脂（商品名：Biomax 4046、デュポン（株）製）例えばＰＥＴＳ８５重量部、芳香族系ポリエステル樹脂（商品名：Ecoflex、ＢＡＦＳ社製）例えばＰＢＡＴ１０重量部、タルク含有率６０％のEcoflexベースＡＢ剤５重量部を混合し、全樹脂量に対して脂肪族エステル系のワックスを含有したEcoflexベースＳＬ剤１０重量部を混合し、インフレーション成形機を用いにブロー比２．５倍、１０μｍのフィルムを製膜した後、適当な大きさに裁断して生分解性養生フィルムを作製した。この時の成形温度は１８０〜２２０℃、室内温度は２５℃で一定に保持した。
【００７２】
（参考例２５）  
芳香族ポリエステル系樹脂（商品名：Biomax 4046、デュポン（株）製）例えばＰＥＴＳ８５重量部、芳香族系ポリエステル樹脂（商品名：Ecoflex、ＢＡＦＳ社製）例えばＰＢＡＴ１０重量部、タルク含有率６０％のEcoflexベースＡＢ剤５重量部を混合し、全樹脂量に対して脂肪族エステル系のワックスを含有したEcoflexベースＳＬ剤０．２５重量部を混合し、インフレーション成形機を用いてブロー比２．５倍、厚み１０μｍのフィルムを製膜した後、適当な大きさに裁断して生分解性養生フィルムを作製した。この時の成形温度は１８０〜２２０℃、室内温度は２５℃で一定に保持した。
【００７３】
（比較例１）  
脂肪族ポリエステル系樹脂（商品名：Bionolle  #3001、昭和高分子（株）製）例えばＰＢＳＡ１００重量部、全樹脂量に対して脂肪族エステル系のワックスを混合されたスリップ剤（商品名：Bionolle  #3010MB、昭和高分子（株）製）例えばＰＢＳＡ３重量部を混合し、インフレーション成形機を用いてブロー比２．３倍、厚み１０μｍのフィルムを製膜した後、適当な大きさに裁断して生分解性養生フィルムを作製した。  
（比較例２）  
商品名：ポリロンフィルム（積水フィルム九州（株）製）例えばポリエチレンで市販されているＰＥ製（厚み１０μｍフィルム）。
【００７４】
前記実施例２〜５，１１〜１４，２０〜２３，２９〜３２，３８〜４１、参考例１〜２５、比較例１〜２の材料をそれぞれ以下の評価項目及び評価方法で比較評価した。その結果を下記表１〜６に示す。  
（評価項目及び評価方法）  
（１）粘着テープ剥離性試験：  
この試験は、粘着テープをフィルム表面に貼り付け、この粘着テープを剥がした際のフィルム状況を観察した。フィルム状況の観察は、次の２点を行った。
【００７５】
（1-1）施工直後  
評価は、フィルムを粘着テープを用いて壁や床の表面に仮接着する際、又は施工ミス等をしてフィルム表面に貼り付いた粘着テープを剥がす際、フィルムを破損することが無く容易に剥がすことが可能なものは「良好」、容易に剥がす事は可能であるが、フィルムが破損したり、破損しなかったりしてバラツキ性が見受けられる状態のものは「やや良好」、フィルムを破損する状態のものは「不良」で表記した。
【００７６】
（1-2）施工後  
評価は、建築作業終了後、壁や床に施工したフィルムを剥がす際、フィルムを破損することが無く容易に剥がすことが可能なものは「良好」、フィルムの破損はしないが、剥がし難さを感じて剥がす際に注意を要するものは「やや良好」、フィルムを破損する状態のものは「不良」で表記した。
【００７７】
（２）ＴＤ方向引裂き性試験  
この引裂き性試験は、フィルムの流れ方向に対して直角方向であるフィルムの端部にカッター若しくはハサミで切り口を付け、直角方向にフィルムを手で裂いた際の裂け方向を観察した。ＴＤ方向に抵抗感なく裂け易い傾向のものは「良好」、ＴＤ方向に裂け性は示すが同時にＭＤ方向にも裂け易い傾向、若しくは裂く際に抵抗感を感じうるものは「やや良好」、ＭＤ方向に裂け易い傾向のものは「不良」で表記した。
【００７８】
（３）フィルム密着性試験  
このフィルム密着性試験は、建築現場にて壁や床に保護材として被膜し、作業時に於けるフィルム密着性を確認した。被膜作業時に風や静電気等の要因でフィルム同士が密着して作業がし難い状況である場合を「不良」、密着性は若干あるが作業性には影響がない状態である場合を「やや良好」、フィルム同士の密着も少なく作業がし易い状況である場合を「良好」として評価した。
【００７９】
（４）加工性  
加工性は、実施例に基づいて成形を行い、連続成形に於ける吐出、製膜性、フロストラインの安定性、巻取り安定性、並びにフィルム開口性やシワや透明性の成形品状態を確認することにより行った。  
（５）生分解性  
生分解性は、実施例に基づいて成形を行い、得られた成形品フィルム（試験片寸法１５０ｍｍ×１５０ｍｍ）を土壌中（畑土）に埋設（深さ１０〜１５ｃｍ）し、試験開始より３ヶ月後の重量保持率を観測した。
【００８０】
（６）融点  
融点は、ＪＩＳ−Ｋ−７１２１記載の熱分析測定法に準拠した示差熱分析装置「（株）島津製作所製ＤＳＣ−５０型」で測定を行った。  
（７）引張破断強度及び破断伸度  
引張破断強度及び破断伸度は、ＪＩＳ−Ｚ−１７０２記載の引張試験法に準拠して測定を行った。試験片はＪＩＳ−Ｋ−７１２７に記載されている４号形試験片形状を用いた。
【００８１】
（８）引裂強度  
引裂強度は、ＪＩＳ−Ｋ−７１２８Ｃ法（直角形引裂法）記載の引裂試験法に準拠して測定を行った。  
（９）静電気特性  
測定試料を、アルコールを含ませたガーゼで吹き上げた後、更にガーゼで試料表面を吹上げて強制的に摩擦を与えて、６０秒後保持した後に静電気特性を測定した。静電気特性は、ＪＩＳ−Ｋ−６９１１記載の抵抗率測定法に基づいて表面抵抗率、体積抵抗率を測定した。
【００８２】
下記表１は参考例１〜５，実施例２〜５、下記表２は参考例６〜１０，実施例１１〜１４、下記表３は参考例１１〜１５，実施例２０〜２３、下記表４は参考例１６〜２０，実施例２９〜３２、下記表５は参考例２１〜２５，実施例３８〜４１、下記表６は比較例１，２における生分解性養生フィルムの組成及びその組成比、無機充填剤及びその配合量、有機滑剤及びその配合量、ブロー比等の条件、並びに吐出安定性、製膜安定性等の試験結果を示す。
【表１】
0004576293.tif 000002
【００８３】
【表２】
0004576293.tif 000003
【００８４】
【表３】
0004576293.tif 000004
【００８５】
【表４】
0004576293.tif 000005
【００８６】
【表５】
0004576293.tif 000006
【００８７】
【表６】
0004576293.tif 000007
【００８８】
表１の結果によれば、本発明を実施するのに必要な条件である、生分解性を有する二種類の脂肪族ポリエステル樹脂、並びに二種類の芳香族ポリエステル樹脂、もしくは、一種類の脂肪族ポリエステル樹脂及び一種類の芳香族ポリエステル樹脂の組み合わせによる二成分で構成され、その二成分の樹脂の成分配合比が６０／４０〜９０／１０（重量％）であり、且つ、その二種類の成分の合計１００重量部に対し、内側にて無機質充填材１〜２０重量部、及び外割にて有機滑剤を０．５〜４．０重量部含有する材料をブロー比２〜６倍の範囲で製膜するという条件に従って製作された実施例２、実施例１１、実施例２０、実施例２９及び実施例３８の材料は、成形加工性が安定していることが分かる。また、これらの実施例の場合、所望の特性である、生分解性であり、施工時にＴＤ方向に引き裂き易く、取り外し時に縁部に貼り付けられる粘着テープを引き剥がし易く、且つ、フィルム同士、あるいは、フィルムと施工対象物である床や壁等に付着することのないという特性を備えていることがわかる。
【００８９】
一方、有機滑剤を含まない材料を使用し、ブロー比２未満で作製した参考例１、参考例６、参考例１１、参考例１６及び参考例２１の材料は、ＴＤ方向に引き裂き易く、取り外し時に縁部に貼り付けられる粘着テープを引き剥がし易いという特性を備えていない。
【００９０】
また、二種類の生分解性ポリエステル樹脂で構成されておらず、一種類の生分解性ポリエステル樹脂で作製された比較例１の材料は、ブロー比は２以上で成形されているにもかかわらず、ＴＤ方向に引裂き易いという特性を達成できていない。当然のことながら、養生フィルムとして使用されることの多い比較例２のポリエチレンフィルムは、養生フィルムとして好ましい実施例２、実施例１１、実施例２０、実施例２９及び実施例３８に備わっていた前記特性及び生分解性特性は全く有していない。
【００９１】
更に、何らかの充填材あるいは有機滑剤を含有する実施例２〜５，１１〜１４，２０〜２３，２９〜３２，３８〜４１、参考例１〜２５及び比較例１は、比較例２のポリエチレンフィルムに比して体積抵抗率及び表面抵抗率が低く帯電し難いことから、養生フィルムとして使用される場合、フィルム同士、あるいは、フィルムと施工対象物である床や壁等に付着することのないという特性を備えていることがわかる。  
以上のことから、本発明に係る材料が養生フィルム材料として好ましい特性を有することが実証された。
【００９２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組合せにより種々の発明を形成できる。例えば、実施形態に示される全構成要素から幾つかの構成要素を削除してもよい。更に、異なる実施形態に亘る構成要素を適宜組み合せてもよい。